ТЕРМООБРАБАТЫВАЕМОЕ ИЗДЕЛИЕ СО СЛОЕМ(ЯМИ) НА ОСНОВЕ ЛЕГИРОВАННОГО ЦИНКОМ ЦИРКОНИЯ В ПОКРЫТИИ

1. Способ изготовления термообработанного изделия с покрытием, причем способ включает
нанесение покрытия, поддерживаемого стеклянной подложкой, причем покрытие содержит слой, содержащий цирконий и цинк; и
термическую закалку стеклянной подложки со слоем на ней, содержащим цирконий и цинк, так, чтобы после закалки на стеклянной подложке был получен слой, содержащий легированный цинком оксид циркония.
x
y
2. Способ по п.1, в котором слой, содержащий легированный цинком оксид циркония, характеризуется формулой (Zn:ZrO), где соотношение y/x составляет от около 1,2 до 2,5.
3. Способ по п.2, в котором соотношение y/x составляет от около 1,4 до 2,1.
4. Способ по п.1, в котором слой, содержащий легированный цинком оксид циркония, дополнительно содержит фтор и/или углерод.
x
x
x
y
x
x
5. Способ по п.1, в котором слой, содержащий цирконий и цинк, до закалки содержит вещество, выбранное из группы, состоящей из Zn:ZrO, Zn:ZrN, Zn:ZrON, Zn:ZrB, Zn:ZrC и их смесей.
6. Способ по п.1, в котором покрытие до закалки содержит дополнительно слой, содержащий алмазоподобный углерод, расположенный на стеклянной подложке поверх по меньшей мере слоя, содержащего цирконий и цинк.
7. Способ по п.1, в котором до и/или после закалки покрытие содержит дополнительно диэлектрический слой между стеклянной подложкой и слоем, содержащим цирконий и цинк.
8. Способ по п.1, в котором слой, содержащий легированный цинком оксид циркония, содержит нанокристаллическую структуру с кубической решеткой.
9. Способ по п.1, в котором слой, содержащий легированный цинком оксид циркония, имеет соотношение Zr:Zn от около 40:1 до 1,5:1.
10. Способ по п.1, в котором слой, содержащий легированный цинком оксид циркония, имеет соотношение Zr:Zn от около 10:1 до 5:1.
11. Способ по п.1, в котором слой, содержащий легированный цинком оксид циркония, является наружным слоем изделия с покрытием после закалки.
12. Способ по п.1, в котором благодаря закалке % светопропускания изделия с покрытием увеличивается по меньшей мере на 30%.
13. Способ по п.1, в котором термически закаленное изделие с покрытием имеет светопропускание по меньшей мере 70%.
14. Способ по п.1, в котором изделие с покрытием после термической закалки имеет светопропускание по меньшей мере 70%, а при определении твердости царапанием с использовании сферы из борсиликата имеет критическую нагрузку по меньшей мере около 20 фунтов, более предпочтительно по меньшей мере около 25 фунтов, еще более предпочтительно по меньшей мере около 30 фунтов.
15. Способ по п.1, в котором слой, содержащий легированный цинком оксид циркония, является наружным слоем изделия с покрытием после термической закалки и способен выдержать без полного растворения тест на коррозионную устойчивость, который состоит из (а) предварительного погружения в уксус на пять минут с последующей (b) выдержкой в 0,1N растворе NaOH в течение одного часа при комнатной температуре с последующей (с) выдержкой в 5% растворе HCl в течение одного часа.
16. Способ по п.1, в котором слой, содержащий легированный цинком оксид циркония, содержит дополнительно Sn.
17. Способ по п.1, в котором слой, содержащий легированный цинком оксид циркония, содержит дополнительно Cu.
18. Способ изготовления изделия с покрытием, причем способ включает
нанесение покрытия, поддерживаемого стеклянной подложкой, причем покрытие содержит слой, содержащий цирконий и цинк; и
термическую обработку подложки со слоем на ней, содержащим цинк и цирконий, таким образом, чтобы после закалки был обеспечен слой, содержащий оксид цинка и циркония, как наружный слой изделия с покрытием.
x
x
19. Способ по п.18, в котором слой, содержащий оксид цинка и циркония, состоит по существу из Zn:ZrO и в котором изделие с покрытием дополнительно содержит слой, содержащий один или более нитрид кремния и/или диоксид кремния, который расположен на подложке между подложкой и слоем, состоящим, главным образом, из Zn:ZrO.
20. Изделие с покрытием, содержащее
стеклянную подложку и
слой, содержащий легированный цинком оксид циркония, присутствующий в качестве верхнего слоя покрытия, обеспеченного на стеклянной подложке.
21. Изделие с покрытием по п.20, в котором покрытие состоит только из слоя, содержащего легированный цинком оксид циркония.
22. Изделие с покрытием по п.20, в котором изделие с покрытием является термообработанным.
23. Изделие с покрытием по п.20, в котором слой, содержащий диоксид кремния и/или нитрид кремния, расположен на стеклянной подложке между стеклянной подложкой и слоем, содержащим легированный цинком оксид циркония.
24. Изделие с покрытием по п.20, в котором слой, содержащий легированный цинком оксид циркония, содержит дополнительно F и/или C.
x
y
25. Изделие с покрытием по п.20, в котором слой, содержащий легированный цинком оксид циркония, характеризуется формулой (Zn:ZrO), где соотношение y/x составляет от около 1,2 до 2,5.
26. Изделие с покрытием по п.20, в котором слой, содержащий легированный цинком оксид циркония, включает нанокристаллическую структуру с кубической решеткой.
27. Изделие с покрытием по п.20, в котором слой, содержащий легированный цинком оксид циркония, имеет соотношение Zr:Zn от около 40:1 до 1,5:1.
28. Изделие с покрытием по п.20, в котором слой, содержащий легированный цинком оксид циркония, имеет соотношение Zr:Zn от около 10:1 до 5:1.
29. Изделие с покрытием по п.20, в котором стеклянная подложка является термически закаленной и изделие с покрытием имеет светопропускание по меньшей мере около 70%.
30. Изделие с покрытием по п.20, в котором изделие с покрытием при определении твердости царапанием с использовании сферы из борсиликата имеет критическую нагрузку по меньшей мере около 20 фунтов, более предпочтительно по меньшей мере около 25 фунтов, еще более предпочтительно по меньшей мере около 30 фунтов.
31. Изделие с покрытием по п.20, в котором слой, содержащий легированный цинком оксид циркония, способен выдержать без полного растворения тест на коррозионную устойчивость, который состоит из (а) предварительного погружения в уксус на пять минут с последующей (b) выдержкой в 0,1N растворе NaOH в течение одного часа при комнатной температуре с последующей (с) выдержкой в 5% растворе HCl в течение одного часа.
32. Изделие с покрытием по п.20, в котором слой, содержащий легированный цинком оксид циркония, дополнительно содержит Sn.
33. Изделие с покрытием по п.20, в котором слой, содержащий легированный цинком оксид циркония, дополнительно содержит Cu.